(57)【要約】  【課題】  透明性および耐候性に優れ、農業用遮光網、土木建築用防護網、および防虫網などの網地（網素材）用に適した、ポリエステル系樹脂製モノフィラメントを提供すること。  【解決手段】  網地用ポリエステル系樹脂製モノフィラメントであって、ポリエステル系樹脂はジカルボン酸成分（ａ）由来の単位として、１，４−シクロヘキシルジカルボン酸由来の単位を有し、グリコール成分（ｂ）由来の単位として、１，４−シクロヘキサンジメタノール成分（ｂ１）由来の単位、および、ポリアルキレングリコール（ｂ２）由来の単位を主成分として有する脂環式ポリエステル系樹脂であり、モノフィラメントは少なくとも４倍延伸されたものであることを特徴とする。  【選択図】  なし。【特許請求の範囲】
【請求項１】
網地用ポリエステル系樹脂製モノフィラメントであって、ポリエステル系樹脂はジカルボン酸成分（ａ）由来の単位として、１，４−シクロヘキシルジカルボン酸由来の単位を有し、グリコール成分（ｂ）由来の単位として、１，４−シクロヘキサンジメタノール成分（ｂ１）由来の単位、および、ポリアルキレングリコール（ｂ２）由来の単位を主成分として有する脂環式ポリエステル系樹脂であり、モノフィラメントは少なくとも４倍延伸されたものであることを特徴とする、網地用のポリエステル系樹脂製モノフィラメント。
【請求項２】
ジカルボン酸成分（ａ）由来の繰り返し単位が、トランス異性体含有率７０％以上の１，４−シクロヘキシルジカルボン酸由来の単位であり、グリコール成分（ｂ）由来の主繰り返し単位が、トランス異性体含有率５０％以上の１，４−シクロヘキシルジメタノール（ｂ１）単位、および、分子量５００〜６０００のポリアルキレングリコール（ｂ２）由来の単位であり、かつ、脂環式ポリエステル系樹脂に対するポリアルキレングリコール（ｂ２）の含有量が０〜３０重量％とされてなる、請求項１に記載の網地用ポリエステル系樹脂製モノフィラメント。
【請求項３】
脂環式ポリエステル系樹脂に、ビスアミド化合物および／または脂肪族エステル化合物が０．０１〜０．５重量％配合された樹脂組成物である、請求項１または請求項２に記載の網地用ポリエステル系樹脂製モノフィラメント。
【請求項４】
網地用ポリエステル系樹脂製モノフィラメントが、防虫網用である、請求項１ないし請求項３のいずれか一項記載の網地用ポリエステル系樹脂製モノフィラメント。
【請求項５】
網地用ポリエステル系樹脂製モノフィラメントが、偏平率（Ｆｒ）が、次式すなわち、Ｆｒ＝（Ｌφ−Iφ）×１００／φ、｛この式において、Ｌφはモノフィラメントの最大径（直径）であり、Iφは最小径（短径）、φは長径と短径の算術平均から算出したモノフィラメントの平均直径で、単位はいずれもｍｍである。｝によって算出される値が２０％以下であり、かつ、次式（１）によって定義する曲げ硬さ指数（Ｂｈｉ）が１２．０〜１８．６である、請求項４に記載の防虫網用ポリエステル系樹脂製モノフィラメント。
【数１】
2006249603.tif 000004
｛式（１）において、Ｂｈはモノフィラメントの曲げ硬さであり、φはモノフィラメントの平均直径（ｍｍ）である。｝
【発明の詳細な説明】
【技術分野】
【０００１】
本発明は、網地用ポリエステル系樹脂製モノフィラメントに関する。さらに詳しくは、透明性および耐候性に優れ、農業用遮光網、土木建築用防護網、および防虫網などの網地（網素材）用、特に、防虫用網に適したポリエステル系樹脂製モノフィラメントに関するものである。
【背景技術】
【０００２】
農業用遮光網、土木建築用防護網、および防虫網などの地上において使用される網地（網素材）においては、透明性、比重、耐候性、直線強度などが極めて重要な特性である。このような網地用のモノフィラメントとしては、直線強度の観点からポリエチレンテレフタレート（以下ＰＥＴと略す）樹脂製のものが広く使用されている。
【０００３】
特に、防虫網用モノフィラメントにおいては、上記の網地用モノフィラメントに対しての特性以外に、さらにサッシ装着性（防虫網をサッシ枠に被せ、防虫網の端部をサッシ枠の溝にゴム紐などで押圧し嵌め込み固定する際の作業性）が要求される。従来のＰＥＴ樹脂製モノフィラメントは、高弾性率であるため製織しにくい、防虫網のサッシ枠へ装着しにくい、などの欠点を有していた。装着性の改善のためには、特許文献１に記載されている曲げ硬さ指数（Ｂｈｉ）が、１２．０〜１８．６の範囲のモノフィラメントを製織する必要があるが、ＰＥＴ系樹脂製モノフィラメントの装着性不良などの欠点は、この範囲を超えていることに原因であると認識されている。
【０００４】
ＰＥＴ系樹脂製モノフィラメントの諸特性を改善する方法として、（１）基体のＰＥＴ樹脂に、柔軟な熱可塑性樹脂を混合する方法、および、（２）モノフィラメントを中空糸化する方法が試みられてきた。上記（１）の方法は、ＰＥＴ樹脂に、例えばポリブチレンテレフタレート（以下ＰＢＴと略記する）、またはポリオレフィンエラストマーを混合した組成物からなるモノフィラメントは、サッシ枠への装着性が劣るという欠点を有している。また、上記（２）のモノフィラメントを中空糸化する方法は、従来技術によれば、微細孔のためにモノフィラメントがフィブリル化したり、非円形断面になったりし易く、実用的な防虫網を得るところまで至らなかった。
【０００５】
上記（２）の欠点を解消し、皺の発生が少なく、網目がくずれにくく、優れたサッシ装着性を有するポリエステル中空モノフィラメントの製造技術が、特許文献１に記載されている。ここで提案されている方法は、極限粘度を０．６４以上の芳香族ポリエステルを原料ポリエステル樹脂とし、特殊な設備を使用し、中空径を空気吹き込み量と吐出量とによって調節しつつ未延伸糸とし、この未延伸糸を二段階で延伸する方法である。しかしながら特許文献１に提案されている方法は、特殊な装置が必要であり、しかも高度な紡糸技術が要求され、実用的な方法であるとはいい難い。
【特許文献１】特許公開平９−１５８６３８号公報
【発明の開示】
【発明が解決しようとする課題】
【０００６】
本発明者らは、上記の実情に鑑み、通常のモノフィラメントの製造設備によって製造可能で、透明性、耐候性などに優れ、低比重の網地用ポリエステル系樹脂製モノフィラメント技術を提供すべく、鋭意検討した結果、本発明を完成するに至ったものである。すなわち、本発明の目的は次のとおりである。
１．従来からモノフィラメント製造用として使用されている設備を、そのまま使用して製造可能な、ポリエステル系樹脂製モノフィラメントを提供すること。
２．透明性、耐候性、強度に優れ、かつ低比重であり、農業用、土木建築用、家庭用などの網地として好適な、ポリエステル系樹脂製モノフィラメントを提供すること。
３．サッシ装着性の優れた、ポリエステル系樹脂製モノフィラメントを提供すること。
【課題を解決するための手段】
【０００７】
上記課題を解消するため、本発明は、網地用ポリエステル系樹脂製モノフィラメントであって、ポリエステル系樹脂はジカルボン酸成分（ａ）由来の単位として、１，４−シクロヘキシルジカルボン酸由来の単位を有し、グリコール成分（ｂ）由来の単位として、１，４−シクロヘキサンジメタノール成分（ｂ１）由来の単位、および、ポリアルキレングリコール（ｂ２）由来の単位を主成分として有する脂環式ポリエステル系樹脂であり、モノフィラメントは少なくとも４倍延伸されたものであることを特徴とする、網地用のポリエステル系樹脂製モノフィラメントを提供する。
【発明の効果】
【０００８】
本発明は、以下に詳細に説明するとおりであり、次のような特別に有利な効果を奏し、その産業上の利用価値は、極めて大である。
１．本発明に係る防虫網用ポリエステル系樹脂製モノフィラメントは、従来からモノフィラメント製造用として使用されている設備を、そのまま使用して製造可能である。
２．本発明に係る防虫網用ポリエステル系樹脂製モノフィラメントは、透明性、耐候性、強度に優れているので、農業用、土木建築用、家庭用などの網として好適である。
３．本発明に係る防虫網用ポリエステル系樹脂製モノフィラメントは低比重であるので、単位重量当たりの防虫網の面積が広くなり、経済的である。
４．本発明に係る防虫網用ポリエステル系樹脂製モノフィラメントは、サッシ枠装着性が優れ防虫網用として好適である。
５．本発明に係る防虫網用ポリエステル系樹脂製モノフィラメントは、ハロゲン元素を含有してないポリエステル樹脂を基体樹脂としているので、焼却処分する際に燃焼生成物に毒性物質を含まない。
【発明を実施するための最良の形態】
【０００９】
以下、本発明を詳細に説明するが、以下に記載する実施形態の説明は、本発明の実施態様の代表例であり、本発明はこれらの記載内容に限定されるものではない。本発明に係る防虫網用ポリエステル系樹脂製モノフィラメントの基体樹脂は、脂環式ポリエステル樹脂（以下、単に基体樹脂と記載することがある）であり、この基体樹脂は、ジカルボン酸成分（ａ）由来の単位として、１，４−シクロヘキシルジカルボン酸由来の単位を繰り返し単位として有し、グリコール成分（ｂ）由来の単位として、１，４−シクロヘキシルジメタノール（ｂ１）由来の単位を主繰り返し単位として有する樹脂である。ここで、「主繰り返し単位」とは、グリコール成分（ｂ）由来の単位に占める１，４−シクロヘキシルジメタノール（ｂ１）由来の単位が５０モル％以上であることを意味する。
【００１０】
基体樹脂を製造する際には、原料ジカルボン酸成分（ａ）として１，４−シクロヘキシルジカルボン酸を使用する。１，４−シクロヘキシルジカルボン酸には、トランス異性体とシス異性体があるが、本発明者らの実験によれば、本発明の目的を達成するには、トランス異性体の含有率が８０％以上のものが好ましいことが分かった。トランス異性体の含有率が８０％未満であると、モノフィラメントの結晶性が低下し、モノフィラメント製造時に延伸しても強度を向上させることが困難になる。トランス異性体の好ましい含有率は、９０％以上である。１，４−シクロヘキシルジカルボン酸のトランス異性体とシス異性体とは、液体クロマトグラフィ法によって測定することができる。
【００１１】
基体樹脂を製造する際には、原料グリコール成分（ｂ）は、１，４−シクロヘキサンジメタノール成分（ｂ１）、および、ポリアルキレングリコール（ｂ２）を主成分とし、グリコール成分（ｂ）由来の単位に占める１，４−シクロヘキシルジメタノール（ｂ１）由来の単位が５０モル％以上とする。１，４−シクロヘキシルジメタノール（ｂ１）には、トランス異性体とシス異性体があるが、本発明者らの実験によれば、本発明の目的を達成するには、トランス異性体の含有率が６０％以上のものが好ましいことが分かった。トランス異性体の含有率が６０％未満であると、モノフィラメントの結晶性が低下し、モノフィラメント製造時に延伸しても強度を向上させることが困難になる。トランス異性体の好ましい含有率は、９０％以上である。１，４−シクロヘキシルジメタノールのトランス異性体とシス異性体とは、液体クロマトグラフィ法によって測定することができる。
【００１２】
基体樹脂を製造する際に使用できるグリコール成分（ｂ）は、分子量５００〜６０００のポリアルキレングリコール（ｂ２）である。このポリアルキレングリコール（ｂ２）成分は、基体樹脂の耐熱性および透明性を損なわずに、曲げ硬さ指数を適度の範囲とし、かつ、優れた直線強度を発揮させるので、広範囲の温度の条件下での使用を可能とする。その使用量は、モノフィラメントに付与する柔軟性の程度を基準として決定する。その際には、基体樹脂に対して０〜３０重量％の範囲で選ぶのが好ましい。ポリアルキレングリコール（ｂ２）の使用量が、基体樹脂に対して３０重量％を超えると、モノフィラメントを延伸しても延伸による効果が十分に発揮されない。ポリアルキレングリコール（ｂ２）の使用量は、上記範囲内では０〜２５重量％が特に好ましい。また、ポリアルキレングリコール（ｂ２）の数平均分子量は、５００〜６０００の範囲のものが好ましい。数平均分子量が５００より小さいと、モノフィラメントに柔軟性を付与できず、好ましくない。
【００１３】
本発明のモノフィラメント製造用の基体樹脂には、未延伸糸を製造する際の安定した押出性を確保し、延伸工程などでのモノフィラメント表面の損傷を防ぐ目的で、滑剤を配合するのが好ましい。好ましい滑剤としては、ポリエステル樹脂用として従来から知られているものが、特に制限なく使用できる。具体的には、ステアリン酸などの長鎖脂肪酸、および脂肪酸の金属塩、脂肪酸エステル化合物、ビスアミド化合物、パラフィンワックス、ポリエチレンワックスなどが挙げられ、中でも、長鎖脂肪酸エステル化合物、ビスアミド化合物が特に好ましい。
【００１４】
滑剤として好適な長鎖脂肪酸は、炭素数１２〜３６の脂肪酸残基と炭素数１〜３６のアルコール残基とからなる脂肪酸エステル類が挙げられる。中でも好ましいのは、炭素数１６〜３２の脂肪酸残基と炭素数１〜３６のアルコール残基からなる脂肪酸エステル類であり、より好ましいのは、炭素数１６〜３２の脂肪酸残基と炭素数１〜２０のアルコール残基からなる脂肪酸エステル類である。
【００１５】
滑剤として好適な脂肪酸エステル化合物としては、ラウリン酸メチル、ミリスチン酸メチル、パルミチン酸メチル、ステアリン酸メチル、オレイン酸メチル、ベヘン酸メチル、モンタン酸メチル、ミリスチン酸イソプロピル、パルミチン酸イソプロピル、ラウリン酸ブチル、ステアリン酸ブチル、パルミチン酸オクチル、ステアリン酸オクチル、ラウリル酸ラウリル、ステアリン酸ステアリル、エチレングリコールジラウレート、エチレングリコールジパルミテート、エチレングリコールジステアレート、エチレングリコールジモンタネート、プロピレングリコールモノラウレート、プロピレングリコールモノステアレート、１，３−プロパンジオールジラウレート、１，３−プロパンジオールジステアレート、１，３−プロパンジオールジモンタネート、１，４−ブタンジオールジラウレート、１，４−ブタンジオールジステアレート、１，４−ブタンジオールジモンタネート、グリセリンモノパルミテート、グリセリンモノステアレート、グリセリンモノモンタネート、グリセリンジパルミテート、グリセリンジステアレート、グリセリンジオレエート、グリセリントリステアレート、グリセリントリオレエート、ペンタエリスリトールモノパルミテート、ペンタエリスリトールモノステアレート、ペンタエリスリトールジパルミテート、ペンタエリスリトールジステアレート、ペンタエリスリトールトリパルミテート、ペンタエリスリトールトリステアレート、ペンタエリスリトールテトラステアレートなどが挙げられる。中でも好ましいのは、ステアリン酸ステアリル、グリセリンモノステアレート、ペンタエリスリトールトリステアレートなどである。
【００１６】
滑剤として好適なビスアミド化合物は、メチレンジアミン、エチレンジアミン、メタキシリレンジアミンなどの炭素数１〜１２のジアミンと炭素数６〜２２のモノカルボン酸からなるビスアミド類、または、炭素数４〜２２のジカルボン酸と炭素数４〜１８のモノアミンとからなるビスアミド化合物類である。代表的なものとして、Ｎ，Ｎ‘−エチレンビスステアリン酸アミド、Ｎ，Ｎ‘−メチレンビスステアリン酸アミド、Ｎ，Ｎ‘−キシリレンビスステアリン酸アミド、Ｎ，Ｎ‘−ジオクタデシルテレフタル酸アミドなどが挙げられる。中でも好ましいのは、Ｎ，Ｎ‘−エチレンビスステアリン酸アミドである。
【００１７】
これらの滑剤の配合量は、基体樹脂に対して０．０１〜０．５重量％の範囲で選ぶことができる。滑剤配合量が０．０１重量％未満であると、押出性を向上させることができず、外観の優れた製品が得られず、０．５重量％を超えるとブリードアウトなどが生じ易くなり、いずれも好ましくない。基体樹脂に上記範囲で滑剤を配合することにより、モノフィラメント製造時に基体樹脂の押出性を向上させ、かつ、延伸操作を円滑に遂行できる。また、得られる製品モノフィラメントは外観が良好で、表面損傷が生じ難いので、製品強度も優れたものとなり、好ましい。
【００１８】
モノフィラメント製造用の基体樹脂には、上記滑剤の外に、他の樹脂添加剤を配合することができる。他の樹脂添加剤としては、ヒンダードフェノール系、リン系またはイオウ系などの酸化防止剤、・熱安定剤、トリアゾール系の紫外線吸収剤、耐候性付与剤、可塑剤、染料・顔料などの着色剤、帯電防止剤などを配合することができる。
【００１９】
本発明に係る脂環式ポリエステル樹脂製モノフィラメントは、特に制限されるものではなく、従来から知られている製造設備を使用し、従来から知られている方法によって製造することができる。すなわち、まず、上記脂環式ポリエステル樹脂を乾燥後、先端に設置された紡糸ノズルを装備した押出機によって溶融・混練し、糸状に押出し、水などの冷媒によって冷却して未延伸糸を得る。未延伸糸は、２〜４０℃の温度調節した冷却水によって冷却する。冷却水の温度は、未延伸糸の直径に応じて選定するのが好ましい。未延伸糸の直径が１ｍｍを超える場合は、冷却温度を２０℃以上とすることにより、モノフィラメント中に中空（ボイド）の発生を防止できる。また、急冷すると偏平率の悪化につながるので、急冷せず徐々に冷却するのが好ましい。
【００２０】
この未延伸糸は、つづいて、後記する加熱雰囲気中で、押出方向に一段階延伸または二段階などの多段階で延伸して、延伸した後に熱固定する。延伸は、多段階で延伸するのが好ましい。最終的に得られるモノフィラメントの延伸倍率を、少なくとも４倍とする。延伸倍率が４倍未満であると、直線強度が十分でないからである。二段階延伸する場合の一段階目の延伸では、熱風、熱温、またはスチームなどの加熱媒体によって、３０〜１００℃に加熱し、３〜５倍、好ましくは３．４〜４倍に延伸する。二段階目の延伸では、１２０〜２7０℃の熱風による加熱雰囲気中で、１．１〜２．０倍に延伸するのが好ましい。多段延伸する場合の総延伸倍率は、４．０〜８．０倍が好ましく、中でも４．３〜７．５倍が好ましい。延伸倍率が高くなると、直線強度は向上するが、毛羽立ちにより強度および織面品位が損なわれるため、延伸倍率は最終製品の用途に応じて決定される。
【００２１】
延伸したモノフィラメントの熱固定は、０〜１０％程度弛緩させながら、１４０〜２7０℃での温度で行うのが好ましい。熱固定する際の温度は、二段階目の延伸温度と同等ないしこの温度より２０℃高い温度が好ましい。熱固定温度が高すぎると、モノフィラメントの強度が低下するので好ましくない。最終的に得られるモノフィラメントの直径は、用途に応じて０．００５〜５ｍｍの範囲で選ぶことができる。
【００２２】
本発明に係るポリエステル系樹脂製モノフィラメントの代表的用途は防虫網であるので、防虫網として好適なポリエステル系モノフィラメントに基づいて、具備すべき特性について説明する。防虫網用のポリエステル系モノフィラメントの直径は、０．０６５ｍｍ〜０．５００ｍｍの範囲が好ましい。直径が０．０６５ｍｍ未満では、強度が低く、極めて小さな衝撃で破網する傾向があり、直径が０．５００ｍｍを超えると、単位面積当たりの防虫網の重量が大となり、経済的に不利になるばかりでなく、防虫網を調製する際、高メッシュの防虫網を製織しにくくなり、後記する曲げ硬さ指数（Ｂｈｉ）が好ましい範囲であっても、サッシ枠装着性が低下する傾向にある。これは、モノフィラメント直径が大きすぎ、硬く曲げ難くなることに起因するものと考えられる。防虫網用モノフィラメントの直径は、上記範囲では０．１５ｍｍ〜０．３５ｍｍの範囲が特に好ましい。
【００２３】
本発明者らの実験によれば、防虫網用モノフィラメントの偏平率（Ｆｒ）を、次式すなわち、Ｆｒ＝（Ｌφ−Ｉφ）×１００／φ、｛この式において、Ｌφはモノフィラメントの最大径（直径）であり、Ｉφは最小径（短径）、φは長径と短径の算術平均から算出したモノフィラメントの平均直径で、単位はいずれもｍｍである。｝によって算出される値が２０％以下とするのが、好ましいことが分かった。偏平率（Ｆｒ）が２０％を超えると、モノフィラメントから防虫網を製織した際、防虫網の透明性が阻害され、織面の整った防虫網が得にくく、品質の劣る防虫網しか得られない傾向にある。偏平率（Ｆｒ）のより好ましい値は、１５％以下である。
【００２４】
本発明者らの実験によれば、さらに、次の式（１）で算出される曲げ硬さ指数（Ｂｈｉ）が、１２．０〜１８．６の範囲が好ましいことが分かった。
【００２５】
【数２】
2006249603.tif 000002
【００２６】
式（１）において、Ｂｈはモノフィラメントの曲げ硬さであり、φはモノフィラメントの平均直径（ｍｍ）である。なお、Ｂｈは後記する図１に示す方法によって測定できる。すなわち、直径１ｍｍφの鋼線製のＪ字型フック１に、試料のモノフィラメント２を載置し、Ｊ字型フック１を挟んで対称の位置であって、試料のモノフィラメント２の上側に、直径２ｍｍの鋼線製のピン３、３を２本、図１に示したように間隔を１ｃｍとして配置し、Ｊ字型フック１を上方に上げて試料のモノフィラメント２を折り曲げ、折り曲げる際の最大折り曲げ硬さが測定できる。折り曲げ硬さの単位は、ｍＮである。
【００２７】
防虫網用ポリエステル系モノフィラメントは、曲げ硬さ指数（Ｂｈｉ）は小さい程好ましいが、１２．０未満であると柔らかすぎて、織面の整った防虫網が得にくくなるばかりでなく、サッシ枠への嵌め込み固定力が弱く、サッシ枠から防虫網が抜け落ちることがあり、１８．６を越えると硬くなりすぎて、このモノフィラメントから織成した防虫網をサッシ枠の溝へゴム紐で嵌め込み固定装着する際に、嵌め込みしにくくなって防虫網のサッシ枠への装着作業効率が阻害されることがあり、いずれも好ましくない。曲げ硬さ指数（Ｂｈｉ）は、上記範囲の中では１３．９〜１７．０の範囲が好適である。
【００２８】
上記方法で得られたポリエステル系モノフィラメントは、次いで、常法の平織り、からみ織りなどにより防虫網に製織加工される。製織にはスルーザー織機、レピア織機など各種織機を使用できるが、製織効率などの点からスルーザー織機を使用するのが好ましい。防虫網用の網目の目開きは、用途によって１６メッシュ、１８メッシュ、２０メッシュなど種々の目開きの網に製織される。
【００２９】
製織された防虫網は、引き続き常法によって熱セットするのが好ましい。熱セットは、熱媒などで加熱されたロールに密着させるロールセット、湿熱セット、乾熱セットおよび遠赤外乾熱セットなどのうち、いずれかの方法によることができる。熱セット倍率は１倍以上１．２倍以下が好ましく、また熱セット温度は、ポリエステル系モノフィラメントを製糸した後、熱固定温度と同等ないしそれより高い温度で行うことが、得られる防虫網のセット効果から好ましい。
【００３０】
上記偏平率（Ｆｒ）および曲げ硬さ指数（Ｂｈｉ）につき、上記要件を満たす防虫網用ポリエステル系樹脂モノフィラメントは、透明であり、耐候性に優れ、曲げ硬さが適度であるため、優れたサッシ装着性を発揮し、網目がずれにくく、皺の発生が少ないばかりでなく、軽量で、単位重量当たり広い面積の防虫網が得られるので、経済的に有利である。またモノフィラメントは、ハロゲン元素を含有してないポリエステル樹脂を基体樹脂としているので、焼却処分する際に燃焼生成物に毒性物質を含まず、防虫網として要求される種々の特性を均衡して具備している。なお、得られたポリエステル系樹脂モノフィラメントの表面に、界面活性剤などの繊維用油剤などの従来から知られている物質を塗布することにより、編網作業、サッシ装着作業などにおいて、モノフィラメント表面に傷の発生を抑制することができ、好ましい。
【００３１】
本発明に係る網地用ポリエステル系樹脂製モノフィラメントは、特殊な脂環式ポリエステル自体が持つ靭性、弾性率、耐候性および耐薬品性など、種々の優れた特性を有しており、農業用遮光網、土木建築用防護網、および防虫網などの網地（網素材）、特に、防虫用網の製織に適している。
【実施例】
【００３２】
以下、本発明を実施例に基づき、さらに詳細に説明するが、本発明はその要旨を超えない限り、以下の記載例に限定されるものではない。なお、実施例、比較例で使用したポリエステル系樹脂の製造例および実施例、比較例で使用した成分ならびに得られたモノフィラメントの評価方法は、以下に記載したとおりである。
【００３３】
[製造例１]
攪拌機、環流冷却器、加熱装置、圧力計、温度計および減圧装置を装備し、容量が１００リットルのステンレス製反応器にトランス−１，４−シクロヘキサンジカルボン酸１０１．５重量部、１，４−シクロヘキサンジメタノール（トランス体対シス体の比率が、モル比で約７対３のもの）８７．５重量部、および、テトラ−ｎ−ブチルチタネートの６重量％ブタノール溶液０．００５重量部を仕込み、反応器内の空気を窒素ガスで置換した。反応器内空間を窒素ガスでシールしながら、内温を３０分間で１５０℃に昇温し、さらに１５０℃から２００℃まで１時間かけて昇温した。次いで、２００℃の温度で１時間保持してエステル化反応を行った後、２００℃から２５０℃へ４５分間で昇温しつつ、反応器内の圧力を徐々に減圧しながら、重縮合反応を遂行した。反応器内圧力を０．１ＫＰａ、反応温度を２５０℃として２．２時間維持し、重縮合反応を完了した。重縮合反応終了後、得られた樹脂をストランド状に水中に抜き出し、切断してペレットとした。これを、ＰＣＣと略称する。
【００３４】
[製造例２]
製造例１で使用した同じ反応器に、トランス−１，４−シクロヘキサンジカルボン酸８３．９重量部、１，４−シクロヘキサンジメタノール（トランス体対シス体の比率が、モル比で約７対３のもの）６７．１重量部、数平均分子量１０００のポリテトラメチレングリコール３３．５重量部、無水トリメリット酸０．３３重量部、フェノール系酸化防止剤（チバ・スペシャリティケミカル社製、商品名：イルガノックス１０１０）０．５重量部、および、テトラ−ｎ−ブチルチタネートの６重量％ブタノール溶液０．０１７重量部を仕込み、反応器内空気を窒素ガスで置換した。反応器内空間を窒素ガスでシールしながら、内温を３０分間で１５０℃に昇温し、さらに１５０℃から２００℃まで１時間かけて昇温した。次いで、２００℃で１時間保持しエステル化反応を行った後、２００℃から２５０℃へ４５分間で昇温しつつ、反応器内の圧力を徐々に減圧にしながら重縮合反応を行った。反応器内圧力を０．１ＫＰａ、反応温度２５０℃として２．４時間維持し、重縮合反応を完了した。重縮合反応終了後、得られた樹脂をストランド状に水中に抜き出し、切断してペレットとした。これを、ＰＣＣＰと略称する。
【００３５】
＜原料樹脂材料、添加剤の詳細＞
（１）ＰＣＣ：上記の製造例１によって製造した、９５％のトランス異性体を含む１，４−シクロヘキシルジカルボン酸と、６８％のトランス異性体を含む１，４−シクロヘキシルジメタノールとを重縮合させて得られた脂環式ポリエステルであって、融点は２２５℃のものである。
（２）ＰＣＣＰ：上記の製造例２によって製造した、上記ＰＣＣ縮重合モノマー二成分に、ポリテトラメチレングリコール（分子量１０００）成分を、ＰＣＣ縮重合用モノマーに対して２０重量％加え、重縮合させて得られた脂環式ポリエステルであって、融点は２０４℃のものである。
（３）ＰＥＴ：融点が２６０℃のポリエチレンテレフタレート（三菱化学社製、商品名：ノバペックスＧＭ４００）である。
（４）ＰＢＴ：融点が２２５℃のポリブチレンテレフタレート（三菱エンジニアリングプラスチックス社製、商品名：ノバデュラン５０１０）である。
（５）ＥＢＳ：エチレンビスステアリン酸アミド（花王社製）である。
（６）ＳｔＳｔ：ステアリルステアレート（理研ビタミン社製）である。
【００３６】
＜評価方法＞
（ａ）比重：浮沈法により測定した。数値が小さいほうが好ましい。
（ｂ）直線強度：ＪＩＳ  Ｌ１０１３に従って直線強度の評価を実施した。単位はｇ／ｄ（デニール）である。
（ｃ）偏平率（Ｆｒ）：モノフィラメントについて、マイクロメーターによって直径、短径を測定し、前記式によって計算した。
（ｄ）曲げ硬さ指数（Ｂｈｉ）：上記したとおり、概略説明図を図１に示した測定方法に従い、モノフィラメントの曲げ硬さ（Ｂｈ）を測定し、前記式（１）に従い曲げ硬さ指数（Ｂｈｉ）を算出した。
（ｅ）透明性：目視観察にて順位付けを行った。数値が小さいほうが良好。
（ｆ）耐候性：２００３年５月から２００３年１０月までの６ヶ月間、直射日光の入る建造物（三重県四日市市）の南側窓辺にモノフィラメントを放置し、その黄変度を目視観察し、順位付けを行った。小さい数値のものが、耐候性に優れていることを意味する。
【００３７】
[実施例１〜実施例４、比較例１〜比較例２]
樹脂成分、添加剤を表−１に示した割合で秤量し、ブレンダーで混合して混合物を得た。得られた配合物を、口径が３０ｍｍの単軸押出機（田辺機械社製  Ｌ／Ｄ＝２８）のホッパーに投入し、原料樹脂の融点より２５℃高い温度で溶融・混練し、押出機先端に装着した紡糸ノズル（ノズル数６本）から糸状に溶融押出した後、未延伸の溶融糸を２５℃の水中で冷却した。次いで、冷却した未延伸糸を、６０℃の温水中に導き延伸倍率３．５倍に延伸（一次延伸）した。次いで、一次延伸した後の糸を、２１０℃に調節した乾燥空気中に導き、１．５倍に延伸（二次延伸）した。二次延伸した糸を、２１０℃に調節した乾燥空気中に導き、延伸倍率０．９２５倍として熱固定（熱弛緩）した後、巻き取り、直径が０．１５ｍｍのモノフィラメントを得た。得られたモノフィラメントについて、上記評価項目につき評価試験を行った。評価結果を、表−１に示す。
【００３８】
【表１】
2006249603.tif 000003
【００３９】
表−１から、次のことが明らかである。
１．本発明の実施例に係るポリエステル系樹脂製モノフィラメントは、従来からＰＥＴ、ＰＢＴ製のモノフィラメント製造設備を使用して、製造することができる。
２．本発明に係るポリエステル系樹脂から得られたモノフィラメントは、比重が１．１４であり、ＰＥＴの１．４１、ＰＢＴの１．３１などの芳香族ポリエステル系樹脂の比重より小さく、軽量で単位重量当たり広い面積の網が得られるので、経済的に有利である（実施例１〜実施例４参照）。
２．本発明に係るポリエステル系樹脂モノフィラメントは、偏平率、直線強度、透明性および耐候性に優れ、防虫網において求められるサッシ枠への装着性を示す曲げ硬さ指数も良好な範囲にある（実施例１〜実施例４参照）。
３．ＰＥＴ、ＰＢＴなどの芳香族ポリエステル系樹脂は、比重が大きく、偏平率、透明性、耐候性が劣り、曲げ硬さ指数が大きくサッシ枠装着性も劣る（比較例１および比較例２参照）。
【産業上の利用可能性】
【００４０】
本発明に係る網地用ポリエステル系樹脂製モノフィラメントは、特殊な脂環式ポリエステルの持つ靭性、弾性率、耐候性および耐薬品性などの種々優れた特性を有しており、農業用遮光網、土木建築用防護網、および防虫網などの網地（網素材）、特に、防虫用網の製織に適している。
【図面の簡単な説明】
【００４１】
【図１】防虫網用モノフィラメントにつき、曲げ硬さの測定方法を説明する概略図である。
【符号の説明】
【００４２】
１：Ｊ字型フック
２：試料のモノフィラメント
３：鋼線製ピン
【図１】
2006249603.tif 000005